СПОСОБЫ ОТСЛАИВАНИЯ И ПЕРЕНОСА ГЕТЕРОЭПИТАКСИАЛЬНО ВЫРАЩИВАЕМЫХ ПЛЕНОК ГРАФЕНА И ПРОДУКТЫ, ВКЛЮЧАЮЩИЕ ЭТИ ПЛЕНКИ

1. Способ выделения тонкой пленки графена, включающий:
гетероэпитаксиальное выращивание тонкой пленки графена на тонкой пленке катализатора;
нанесение покрытия на основе полимера на поверхность тонкой пленки графена, которая является противоположной относительно поверхности тонкой пленки катализатора;
отверждение покрытия на основе полимера; и
отслаивание тонкой пленки графена и покрытия на основе полимера от тонкой пленки катализатора.
2. Способ по п.1, в котором тонкую пленку катализатора располагают на несущей подложке, причем несущая подложка сформирована со стороны тонкой пленки катализатора, которая является противоположной относительно поверхности тонкой пленки графена, и
где между несущей подложкой и каталитической тонкой пленкой располагают тонкую пленку разделительного слоя.
3. Способ по п.2, в котором разделительный слой включает оксид цинка.
4. Способ по п.2, в котором тонкую пленку графена и покрытия на основе полимера отделяют, по меньшей мере, от подложки посредством химического индуцирования разделительного слоя.
5. Способ по п.3, в котором тонкую пленку графена и покрытие на основе полимера отделяют от подложки и тонкой пленки катализатора посредством химического индуцирования разделительного слоя с использованием уксуса.
6. Способ по п.1, в котором тонкую пленку графена и покрытие на основе полимера отделяют от тонкой пленки катализатора путем вытравливания тонкой пленки катализатора.
7. Способ по п.4, в котором тонкую пленку графена и покрытие на основе полимера отделяют от тонкой пленки катализатора путем вытравливания, по меньшей мере, части тонкой пленки катализатора.
8. Способ по п.1, дополнительно включающий приготовление целевой принимающей подложки путем нанесения на целевую принимающую подложку графенофильного покрытия.
9. Способ по п.8, в котором графенофильным покрытием является кремнийсодержащее покрытие или пленка Ленгмюра-Блоджетта.
10. Способ по п.1, дополнительно включающий воздействие ультрафиолетового излучения на целевую принимающую подложку для увеличения поверхностной энергии целевой принимающей подложки, в результате чего целевая принимающая подложка приобретает большее сродство к тонкой пленке графена, чем это было бы в противном случае.
11. Способ по п.1, дополнительно включающий нанесение тонкой пленки графена и покрытия на основе полимера непосредственно или опосредованно на целевую принимающую подложку с использованием контактного давления, причем тонкая пленка графена находится ближе к целевой принимающей подложке, чем покрытие на основе полимера.
12. Способ по п.11, в котором нанесение тонкой пленки графена и покрытия на основе полимера на целевую принимающую подложку осуществляют путем офсетной печати.
13. Способ по п.11, в котором нанесение тонкой пленки графена и покрытия на основе полимера на целевую принимающую подложку осуществляют с помощью одного или нескольких валков.
14. Способ по п.11, дополнительно включающий удаление слоя на основе полимера путем его растворения с помощью растворителя и/или путем воздействия ультрафиолетового излучения.
15. Способ нанесения тонкой пленки графена на целевую принимающую подложку, включающий:
гетероэпитаксиальное выращивание тонкой пленки графена на тонкой пленке катализатора;
нанесение покрытия на основе полимера на поверхность тонкой пленки графена, которая является противоположной относительно поверхности тонкой пленки катализатора;
отслаивание тонкой пленки графена и покрытия на основе полимера от тонкой пленки катализатора;
нанесение тонкой пленки графена и покрытия на основе полимера непосредственно или опосредованно на целевую принимающую подложку с помощью контактного давления, причем тонкая пленка графена находится ближе к целевой принимающей подложке, чем покрытие на основе полимера; и
удаление слоя на основе полимера путем воздействия на него растворителя и/или ультрафиолетового излучения.
16. Способ по п.15, в котором слоем на основе полимера является полиметилметакрилат.
17. Способ нанесения тонкой пленки графена на целевую принимающую подложку, включающий:
гетероэпитаксиальное выращивание тонкой пленки графена на тонкой пленке металлического катализатора;
нанесение тонкой пленки графена и тонкой пленки катализатора непосредственно или опосредованно на целевую принимающую подложку; и
электрохимическое анодирование тонкой пленки катализатора, расположенной под графеном, с целью превращения тонкой пленки катализатора в практически прозрачную пленку оксида металла.
18. Способ по п.17, в котором во время электрохимического анодирования тонкую пленку графена используют в качестве катода в процессе анодирования тонкой пленки металлического катализатора.
19. Способ нанесения тонкой пленки графена на целевую принимающую подложку, включающий:
гетероэпитаксиальное выращивание тонкой пленки графена на тонкой пленке катализатора;
нанесение адгезива на поверхность тонкой пленки графена, которая является противоположной относительно поверхности тонкой пленки катализатора;
отделение тонкой пленки графена от тонкой пленки катализатора; и
присоединение тонкой пленки графена на целевую принимающую подложку.
20. Способ по п.19, в котором тонкую пленку графена отделяют от тонкой пленки катализатора за счет более прочного соединения между тонкой пленкой графена и адгезивом, чем между тонкой пленкой графена и тонкой пленкой катализатора, при отслаивании адгезива.
21. Способ по п.19, в котором тонкую пленку графена отделяют от тонкой пленки катализатора путем селективного травления тонкой пленки катализатора.